(57)【特許請求の範囲】
【請求項１】
下記反応スキームに基づく式（Ｉ）で表されるブロック共重合体または式（Ｉ）中の（Ｒ）aで置換されていてもよいフェニルジチオカルボニルが水素原子もしくはメルカプトで置換されたブロック共重合体の製造方法であって、
式（６）で表されるポリ（エチレングリコール）誘導体及びラジカル反応開始剤を含む不活性溶媒中に式（７）で表されるスチレン誘導体を加えて重合する工程を含んでなる、製造方法。
【化１】
0006593931.tif 000016
上記各式中、
Ａは、非置換または置換Ｃ1−Ｃ12アルコキシを表し、置換されている場合の置換基は、ホルミル基、式Ｒ1Ｒ2ＣＨ−基を表し、ここで、Ｒ1およびＲ2は独立してＣ1−Ｃ4アル
コキシまたはＲ1とＲ2は一緒になって−ＯＣＨ2ＣＨ2Ｏ−、−Ｏ（ＣＨ2）3Ｏ−もしくは−Ｏ（ＣＨ2）4Ｏ−を表し、或いは、置換されている場合の置換基は、式Ｒ３Ｒ４Ｂ−Ｐｈ−基を表し、ここで、Ｒ３およびＲ４はヒドロキシまたはＲ３とＲ４は一緒になって−ＯＣ（ＣＨ３）２Ｃ（ＣＨ３）２Ｏ−を表し、Ｐｈはメチルもしくはメトキシで置換されていてもよいｏ−フェニレン、ｍ−フェニレンもしくはｐ−フェニレンを表し、
Ｌは、ｍ−キシリレンもしくはｐ−キシリレンであり、
Ｘは塩素、臭素又はヨウ素を表し、
Ｒは、各、独立してメチルまたはメトキシを表し、ａは０〜３の整数であり、
ｍは３〜５００の整数を表し、
ｎは２〜１０，０００の整数を表す。
【請求項２】
式（Ｉ）
【化３】
0006593931.tif 000017
式中、
Ａは、非置換または置換Ｃ1−Ｃ12アルコキシを表し、置換されている場合の置換基は、ホルミル基、式Ｒ1Ｒ2ＣＨ−基を表し、ここで、
Ｒ1およびＲ2は独立してＣ1−Ｃ4アルコキシまたはＲ1とＲ2は一緒になって−ＯＣＨ2ＣＨ2Ｏ−、−Ｏ（ＣＨ2）3Ｏ−もしくは−Ｏ（ＣＨ2）4Ｏ−を表し、或いは、置換されている場合の置換基は、式Ｒ３Ｒ４Ｂ−Ｐｈ−基を表し、ここで、Ｒ３およびＲ４はヒドロキシまたはＲ３とＲ４は一緒になって−ＯＣ（ＣＨ３）２Ｃ（ＣＨ３）２Ｏ−を表し、Ｐｈはメチルもしくはメトキシで置換されていてもよいｏ−フェニレン、ｍ−フェニレンもしくはｐ−フェニレンを表し、
Ｌは、ｍ−キシリレンもしくはｐ−キシリレンであり、
Ｘは塩素、臭素又はヨウ素を表し、
Ｒは、各、独立してメチルまたはメトキシを表し、ａは０〜３の整数であり、
ｍは３〜５００の整数を表し、
ｎは２〜１０，０００の整数を表す、
で表されるブロック共重合体または式（Ｉ）中の（Ｒ）aで置換されていてもよいフェニルジチオカルボニルが水素原子もしくはメルカプトで置換されたブロック共重合体。
【請求項３】
式（Ｉ）の（Ｒ）aで置換されていてもよいフェニルジチオカルボニルがそのまま存在する、請求項２に記載のブロック共重合体。
【請求項４】
式（ＩＩ）
【化５】
0006593931.tif 000018
式中、
Ａは、非置換または置換Ｃ1−Ｃ12アルコキシを表し、置換されている場合の置換基は、ホルミル基、式Ｒ1Ｒ2ＣＨ−基を表し、ここで、Ｒ1およびＲ2は独立してＣ1−Ｃ4アルコキシまたはＲ1とＲ2は一緒になって−ＯＣＨ2ＣＨ2Ｏ−、−Ｏ（ＣＨ2）3Ｏ−もしくは−Ｏ（ＣＨ2）4Ｏ−を表し、或いは、置換されている場合の置換基は、式Ｒ３Ｒ４Ｂ−Ｐｈ−基を表し、ここで、Ｒ３およびＲ４はヒドロキシまたはＲ３とＲ４は一緒になって−ＯＣ（ＣＨ３）２Ｃ（ＣＨ３）２Ｏ−を表し、Ｐｈはメチルもしくはメトキシで置換されていてもよいｏ−フェニレン、ｍ−フェニレンもしくはｐ−フェニレンを表し、
Ｌは、ｍ−キシリレンもしくはｐ−キシリレンであり、
Ｒは、各、独立してメチルまたはメトキシを表し、ａは０〜３の整数であり、
ｍは３〜５００の整数を表し、
ｎは２〜１０，０００の整数を表す、
Ｚは−ＮＨ−または−Ｏ−を介して共有結合した式            
【化７】
0006593931.tif 000019
で表される基から選ばれるか、または
−Ｐ（＝Ｏ）（ＯＣＨ2ＣＨ3）2もしくは−Ｐ（＝Ｏ）（ＯＨ）2を表し、
これらの基はＺの総数の少なくとも６０％を含み、存在する場合、残りは塩素、臭素若しくはヨウ素原子又はヒドロキシルである、
で表される共重合体または式（ＩＩ）における（Ｒ）aで置換されていてもよいフェニルジチオカルボニルが水素原子もしくはメルカプトで置換されたブロック共重合体。
【請求項５】
式（ＩＩ）の（Ｒ）aで置換されていてもよいフェニルジチオカルボニルがそのまま存在する、請求項４に記載のブロック共重合体。
【請求項６】
Ｚが−ＮＨ−または−Ｏ−を介して共有結合した式
【化８】
0006593931.tif 000020
で表される基から選ばれる、請求項４に記載のブロック共重合体。
【請求項７】
Ｚが−Ｐ（＝Ｏ）（ＯＣＨ2ＣＨ3）2もしくは−Ｐ（＝Ｏ）（ＯＨ）2を表す、請求項４に記載のブロック共重合体。
【発明の詳細な説明】
【技術分野】
【０００１】
種々の生体環境下で広く使用されているポリ（エチレングリコール）（ＰＥＧ）に様々な機能を付与する目的の下、ＰＥＧの末端にＳＨ基を導入し、ラジカル連鎖移動重合により製造できるＰＥＧ−ｂ−ポリ（クロロメチルスチレン）（ＰＥＧ／ＰＣＭＳ）が提案されている（非特許文献１）。このブロック共重合体は、クロロメチル基を介して、アミノ基、ヒドロキシル基等を有する化合物を共有結合することができる。例えば、環状ニトロキシドラジカルを共有結合で担持させた親疎水性セグメントを含有するブロック共重合体は、水中での自己組織化によりナノ粒子を形成し、生体環境下で低分子化合物たる環状ニトロキシドラジカルを安定化でき、医療分野での利用をはじめとする多種多様な用途に向けられることが確認されている（例えば、特許文献１）。【０００２】
しかしながら、上記の製造方法によると、重合中に再結合が起こり、トリブロック共重合体が混入することが避けられず（例えば、特許文献１の製造例１参照）、これが血中滞留性等の性能を低下させる原因になるだけでなく、反応が煩雑でコスト高につながるという欠点があった。
【先行技術文献】
【特許文献】
【０００３】
【特許文献１】再公表  ＪＰ  ＷＯ  ２００９／１３３６４７公報
【非特許文献】
【０００４】
【非特許文献１】吉富徹，両末端に反応性官能基を有するａｃｅｔａｌ−ＰＥＧ／ＰＣＭＳ合成とその応用・展開，平成１９年度物質科学セミナー要旨，２００７年９月２７日
【発明の概要】
【発明が解決しようとする課題】
【０００５】
例えば、上記ＰＥＧ／ＰＣＭＳ）から誘導された環状ニトロキシドラジカルを共有結合で担持させた親疎水性セグメントを含有するブロック共重合体であって、該ニトロキシドラジカル部分として２，２，６，６−テトラメチルピペリジン−１−オキシルを含む共重合体は、脳、心臓、腎臓虚血後の再灌流障害、脳出血、アルツハイマー病、癌、潰瘍性大腸炎障害などの酸化ストレス性疾患に有効であることが示唆されている。そこで、かような機能を付与し得、かつ、商業的に実用化がより容易であり、大量、安定な機能性ブロック共重合体の提供に対するニーズは依然として存在する。本発明の目的は、かようなニーズに答えようとするものである。
【課題を解決するための手段】
【０００６】
上記のＰＥＧの末端にＳＨ基を導入し、ラジカル連鎖移動重合によるＰＥＧ／ＰＣＭＳの製造に代え、可逆的付加開裂連鎖移動（ＲＡＦＴ）重合を応用することで、特に医療分野での用途に適する安定、かつ、狭い分子量分布をもつ、ＰＥＧにさらなる機能を付与した共重合体を容易に製造できることを確認した。【０００７】
したがって、本発明によれば、下記反応スキームに基づく式（Ｉ）で表されるブロック共重合体または式（Ｉ）中の（Ｒ）aで置換されていてもよいフェニルジチオカルボニルが水素原子もしくはメルカプトで置換されたブロック共重合体の製造方法であって、
式（６）で表されるポリ（エチレングリコール）誘導体及びラジカル反応開始剤を含む不活性溶媒中に式（７）で表されるスチレン誘導体を加えて重合する工程を含んでなり、さらに必要により、接触的還元または加水分解する工程を含む、製造方法が提供される。
【化１】
0006593931.tif 000002
【０００８】
上記各式中、
Ａは、非置換または置換Ｃ1−Ｃ12アルコキシを表し、置換されている場合の置換基は、ホルミル基、式Ｒ1Ｒ2ＣＨ−基を表し、ここで、Ｒ1およびＲ2は独立してＣ1−Ｃ4アルコキシまたはＲ1とＲ2は一緒になって−ＯＣＨ2ＣＨ2Ｏ−、−Ｏ（ＣＨ2）3Ｏ−もしくは−Ｏ（ＣＨ2）4Ｏ−を表し、或いは、置換されている場合の置換基は、式Ｒ３Ｒ４Ｂ−Ｐｈ−基を表し、ここで、Ｒ３およびＲ４はヒドロキシまたはＲ３とＲ４は一緒になって−ＯＣ（ＣＨ３）２Ｃ（ＣＨ３）２Ｏ−を表し、Ｐｈはメチルもしくはメトキシで置換されていてもよいｏ−フェニレン、ｍ−フェニレンもしくはｐ−フェニレンを表し、
Ｌは、式
【化２】
0006593931.tif 000003
【０００９】
で表される基から選ばれ、好ましくは、最後の２つのいずれかの式で表される基が挙げられ、ｂは２〜６の整数であり、
Ｘは塩素、臭素又はヨウ素を表し、
Ｒは、各、独立してメチルまたはメトキシを表し、ａは０〜３の整数であり、
ｍは３〜５００の整数を表し、
ｎは２〜１０，０００、の整数を表す。【００１０】
また、本発明によれば、式（Ｉ）
【化３】
0006593931.tif 000004
【００１１】
で表され、ここで、Ａ、Ｌ、Ｘ、Ｒ、ａ、ｍ及びｎは上記に定義したとおりである、
のブロック共重合体または式（Ｉ）中の（Ｒ）aで置換されていてもよいフェニルジチオカルボニルが水素原子もしくはメルカプトで置換されたブロック共重合体も、提供される。【００１２】
さらにまた、本発明によれば、式（ＩＩ）
【化４】
0006593931.tif 000005
【００１３】
で表され、ここで、Ａ、Ｌ、Ｒ、ａ、ｍおよびｎは上記に定義したとおりであり、Ｚは−ＮＨ−または−Ｏ−を介して共有結合した式
【化５】
0006593931.tif 000006
【００１４】
で表される基から選ばれるか、または
−Ｐ（＝Ｏ）（ＯＣＨ2ＣＨ3）2もしくは−Ｐ（＝Ｏ）（ＯＨ）2を表し、
これらの基はＺの総数の少なくとも６０％、好ましくは少なくとも７５％，より好ましくは少なくとも８５％、最も好ましくは１００％含み、存在する場合、残りはハロゲン、例えば、塩素、臭素若しくはヨウ素原子又はヒドロキシルである、
で表されるか、または式（ＩＩ）における（Ｒ）aで置換されていてもよいフェニルジチオカルボニルが水素原子で置換されたブロック共重合体も、提供される。【００１５】
また、Ａが置換Ｃ1−Ｃ12アルコキシを表し、置換基が、式Ｒ３Ｒ４Ｂ−Ｐｈ−基を表し、ここで、Ｒ３およびＲ４はヒドロキシまたはＲ３とＲ４は一緒になって−ＯＣ（ＣＨ３）２Ｃ（ＣＨ３）２Ｏ−を表し、Ｐｈはメチルもしくはメトキシで置換されていてもよいｏ−フェニレン、ｍ−フェニレンもしくはｐ−フェニレンを表す場合には、次式
【化６】
0006593931.tif 000007
【００１６】
で表されるホモポリマーは、本発明者等の知る限り、従来技術文献未載の式化合物であるのでかような新規ポリマーも提供される。かようなホモポリマーは上記の式(Ｉ)または式（ＩＩ）で表される共重合体の合成前駆体としても使用でき、また、それ自体医療品等の改質に使用できる。【００１７】
上記の式（Ｉ）で表されるブロック共重合体の製造方法によれば、特許文献１に記載の方法と異なり、単峰性で、分子量分布の狭いブロック共重合体が効率よく得られる。また、こうして得られる式（Ｉ）で表される該ブロック共重合体のハロンゲン化メチル基のハロゲン原子は、アミノ化、ヒドロキシル化、エステル化、エーテル化等に効率よく利用できる。【００１８】
例えば、かようなアミノ化またはエーテル化により得られる式（ＩＩ）で表される修飾ブロック共重合体は、特許文献１に記載されている一般式（ＩＩ）で表され、かつ、製造例２に記載された「アセタール−ＰＥＧ−ｂ−ＰＣＭＳ−Ｎ−ＴＥＭＰＯ」又は製造例３に記載された「メトキシ−ＰＥＧ−ｂ−ＰＣＭＳ−Ｏ−ＴＥＭＰＯ」と実質的に同様の生物学的活性を示す。また、Ｚが−Ｐ（＝Ｏ）（ＯＣＨ2ＣＨ3）2または−Ｐ（＝Ｏ）（ＯＨ）2で表される修飾ブロック共重合体は金属酸化物、ステンレス、ポリカチオン等の、例えば、表面改質に有用である。【００１９】
＜本発明の詳細な記述＞
式（Ｉ）で表されるブロック共重合体の製造方法において用いる、ラジカル開始剤は、アゾビスイソブチロニトリル（ＡＩＢＮ）、過酸化ベンゾイル等であることができ、不活性溶媒はトルエン、キシレン、テトラヒドロフラン（ＴＨＦ）、ベンゼン等であることができ、スチレンの重合に通常用いられる条件下で反応を進行させることができる。最適な反応温度は用いる溶媒により変動するが、室温から沸点までの温度であり、反応時間はＰＥＧの使用量に対して式（７）で表されるスチレン誘導体の使用量の割合を選択し、反応温度及び反応時間を選択することにより、スチレン誘導体に由来する分子量をある程度制御できる因子であるが、通常、反応時間は数時間（２、３時間）〜２０時間であることができる。生成物の単離、精製は反応混合液を未反応原料等に対しては良溶媒であるが、生成物（１）に対しては貧溶媒に投入し、沈殿を生じさせる操作を、必要により繰り返せばよい。【００２０】
式（６）で表される化合物は、限定されるものでないが、式（４）
【化７】
0006593931.tif 000008
【００２１】
で表される化合物と式（５）
【化８】
0006593931.tif 000009
【００２２】
で表される化合物の反応により効率よく得ることができる。上式中、Ｙは塩素、臭素又はヨウ素原子であることができ、他のＡ、Ｌ、Ｒ、ａ及びｎは上記に定義したとおりである。この反応は、式（４）で表される化合物と式（５）で表される化合物を、モル比で、０．１〜１０対１０〜０．１の割合でテトラヒドロフラン（ＴＨＦ）やジオキサン等のエーテル溶媒中、５℃〜５０℃にて１２〜２４時間の条件下で完了することができる。式（５）で表される化合物は、二硫化炭素と臭化フェニルマグネシウムを同様な溶媒中、モル比で、０．１〜１０対１０〜０．１の割合で、室温下で０．１〜５時間反応させることで生成することができる。【００２３】
さらに、式（４）で表される化合物は、式（１）で表される片末端にＡ基を有するポリ（エチレングリコール）と式（３）Ｙ−Ｌ−Ｙ（Ｙは、独立して上記に定義したとおりである。）で表されるジハロゲン化物を、ブチルリチウムの存在下で反応させることにより得ることができる。典型的な反応条件は、後述する実施例１〜３を参照することができる。【００２４】
したがって、本発明に従えば、式（Ｉ）で表されるブロック共重合体は、限定されるものでないが、次の一連の反応スキームに従って、最も効率よく製造できる。
【化９】
0006593931.tif 000010
【００２５】
上記、各工程は、前述した条件下で、また、後述する実施例に記載の方法及びそれらの方法を当該技術分野で周知の方法に準じて改変した方法により実施できる。【００２６】
こうして得られる、式（Ｉ）で表されるブロック共重合体の中、好ましいものとしては、式（Ｉ−ａ）
【化１０】
0006593931.tif 000011
【００２７】
式中、Ａ、Ｒ、ａ、ｍおよびｎは上記に定義したとおりであり、Ｘは好ましくは、塩素または臭素原子であり、より好ましくは塩素原子であり、ｍは好ましくは、３〜２５０、より好ましく５〜１５０、特に好ましくは８〜１００の整数を表し、ｎは、一般的には２〜１０，０００好ましくは、１２〜５，０００、より好ましくは１４〜１，０００、特に好ましくは２０〜１，０００の整数を表し、ａは好ましくは０または１であり、存在する場合のＲは好ましくはメチル基であり、より好ましくは０である。また、主鎖中のキシリレン部がｍ−又はｐ−キシリレンであり、ｐ−キシリレンが好ましい。【００２８】
式（Ｉ）又は式（Ｉ−ａ）で表されるブロック共重合体は、そのスチレン誘導体（モノマー）に由来する反復単位中の、ハロメチル基が、前述したとおり、所望のアミノ化反応、エーテル化反応又はエステル化反応に利用でき、このような利用の態様の具体例としては、前述したとおり、式（ＩＩ）で表される化合物を例示することができる。【００２９】
式（ＩＩ）で表されるまたは式（ＩＩ）における（Ｒ）aで置換されていてもよいフェニルジチオカルボニルが水素原子で置換されたブロック共重合体の好ましいものとしては、式（ＩＩ−ａ）
【化１１】
0006593931.tif 000012
【００３０】
式中、Ａ、Ｒ、ａ、ｍおよびｎは、好ましい態様も含めて、上記に定義したとおりであり、Ｚは−ＮＨ−または−Ｏ−を介して共有結合した式
【化１２】
0006593931.tif 000013
【００３１】
で表される基から選ばれるか、または
−Ｐ（＝Ｏ）（ＯＣＨ2ＣＨ3）2もしくは−Ｐ（＝Ｏ）（ＯＨ）2を表す、
で表される修飾ブロック共重合体を挙げることができる。これらの態様の共重合体は、特に製造が容易であり、一定の安定な性質を有する。【００３２】
かような共重合体は、例えば特許文献１に記載の製造例２又は３に記載の方法にしたがって、式（Ｉ）又は（Ｉ−ａ）で表されるブロック共重合体と、対応する、アミノ基又はヒドロキシル基を有する環状ニトロキシドラジカル化合物との反応によるか、また、亜リン酸ジエチル（ホスホン酸ジエチル）のリチウム化物やナトリウム化物との反応により得ることができる。【００３３】
また、式（ＩＩ）又は式（ＩＩ−ａ）で表される修飾ブロック共重合体のω末端に見られるジチオエステル部は、場合により、当該反応行程中自動的に加水分解してメルカプト基に転化され得るが、必要があれば、積極的に加水分解又は接触還元することにより、メルカプト基もしくは水素原子に転化できる。【００３４】
式（Ｉ）、式（Ｉ−ａ）、式（ＩＩ）及び式（ＩＩ−ａ）のいずれのブロック共重合体も、水性媒体（水又は必要により水溶解性有機溶媒を含む溶媒系）において、分子が会合して分子集合体又は自己組織化した高分子ミセルを形成する。したがって、かような特性を利用して各種薬剤のＤＤＳの構築に利用できる。【００３５】
式（Ｐｒｅ）で表されるホモポリマーは、前述したとおり新規化合物であると思われるが、都合よくは、実施例２７に記載の方法に準じて製造でき、こうして得られるホモポリマーは、前記（１）のポリマーに該当し、以下、前記反応スキームに従い、（１）のポリマーから出発し、順次、ポリマー（４）、ポリマー（６）を経て式（Ｉ）のブロック共重合体、さらには式(ＩＩ)の修飾ブロック共重合体を得ることができる。Ａが置換Ｃ1−Ｃ12アルコキシを表し、置換基が、式Ｒ３Ｒ４Ｂ−Ｐｈ−基を表し、ここで、Ｒ３およびＲ４がヒドロキシを表すポリマーまたは共重合体は、Ｒ３とＲ４は一緒になって−ＯＣ（ＣＨ３）２Ｃ（ＣＨ３）２Ｏ−を表すポリマーまたは共重合体から、それらのピナコール型エステルを、例えば、Ｊ．Ｓｕｎ  ｅｔ  ａｌ．，  Ｊ．Ｏｒｇ．Ｃｈｅｍ．２０１１，７６（９），３５７１−３５７５に記載の方法に従い加水分解することにより提供できる。
【図面の簡単な説明】
【００３６】
【図１】ＣＨ3Ｏ−（ＣＨ2ＣＨ2Ｏ）nＣＨ2ＰｈＣＨ2Ｃｌ（１）のサイズ分画クロマトグラム（ＳＥＣ）
【図２】ＣＨ3Ｏ−（ＣＨ2ＣＨ2Ｏ）nＣＨ2ＰｈＣＨ2Ｃｌ（１）のプロトン核磁気共鳴スペクトル（1Ｈ−ＮＭＲ）
【図３】ＣＨ3Ｏ−（ＣＨ2ＣＨ2Ｏ）nＣＨ2ＰｈＣＨ2Ｃｌ（１）のマトリックス支援レーザー脱離イオン化質量分析（ＭＡＬＤＩ−ＴＯＦ−ＭＳ）スペクトル
【図４】ＣＨ3Ｏ−（ＣＨ2ＣＨ2Ｏ）nＣＨ2ＰｈＣＨ2Ｂｒ（２）のサイズ分画クロマトグラム（ＳＥＣ）
【図５】ＣＨ3Ｏ−（ＣＨ2ＣＨ2Ｏ）nＣＨ2ＰｈＣＨ2Ｂｒ（２）のプロトン核磁気共鳴スペクトル（1Ｈ−ＮＭＲ）
【図６】ＣＨ3Ｏ−（ＣＨ2ＣＨ2Ｏ）nＣＨ2ＰｈＣＨ2Ｂｒ（２）のマトリックス支援レーザー脱離イオン化質量分析（ＭＡＬＤＩ−ＴＯＦ−ＭＳ）スペクトル
【図７】（ＣＨ3ＣＨ2Ｏ）2ＣＨＣＨ2ＣＨ2Ｏ−（ＣＨ2ＣＨ2Ｏ）nＣＨ2ＰｈＣＨ2Ｃｌ（３）のプロトン核磁気共鳴スペクトル（1Ｈ−ＮＭＲ）
【図８】ＣＨ3Ｏ−（ＣＨ2ＣＨ2Ｏ）nＣＨ2ＰｈＣＨ2ＳＣ（＝Ｓ）Ｐｈ（４）のプロトン核磁気共鳴スペクトル（1Ｈ−ＮＭＲ）
【図９】ＣＨ3Ｏ−（ＣＨ2ＣＨ2Ｏ）nＣＨ2ＰｈＣＨ2ＳＣ（＝Ｓ）Ｐｈ（４）のマトリックス支援レーザー脱離イオン化質量分析（ＭＡＬＤＩ−ＴＯＦ−ＭＳ）スペクトル
【図１０】（ＣＨ3ＣＨ2Ｏ）2ＣＨＣＨ2ＣＨ2Ｏ−（ＣＨ2ＣＨ2Ｏ）nＣＨ2ＰｈＣＨ2ＳＣ（＝Ｓ）Ｐｈ（５）のプロトン核磁気共鳴スペクトル（1Ｈ−ＮＭＲ）
【図１１】ＣＨ3Ｏ−（ＣＨ2ＣＨ2Ｏ）nＣＨ2ＰｈＣＨ2（ＣＨ2ＣＨ（ＰｈＣＨ2Ｃｌ））mＳＣ（＝Ｓ）Ｐｈ（６）のプロトン核磁気共鳴スペクトル（1Ｈ−ＮＭＲ）
【図１２】ＣＨ3Ｏ−（ＣＨ2ＣＨ2Ｏ）nＣＨ2ＰｈＣＨ2（ＣＨ2ＣＨ（ＰｈＣＨ2ＮＨ−ＴＥＭＰＯ））mＳＣ（＝Ｓ）Ｐｈ（７）のプロトン核磁気共鳴スペクトル（1Ｈ−ＮＭＲ）（ヒドラジン添加還元後）
【図１３】ＣＨ3Ｏ−（ＣＨ2ＣＨ2Ｏ）nＣＨ2ＰｈＣＨ2（ＣＨ2ＣＨ（ＰｈＣＨ2Ｏ−ＴＥＭＰＯ））mＳＣ（＝Ｓ）Ｐｈ（８）のプロトン核磁気共鳴スペクトル（1Ｈ−ＮＭＲ）（ヒドラジン添加還元後）
【図１４】ｎｅｗＲＮＰN（ｍ＝１３）の動的光散乱（ＤＬＳ）スペクトル
【図１５】ｎｅｗＲＮＰN（ｍ＝１３）の電子スピン共鳴スペクトル
【図１６】ｎｅｗＲＮＰN（ｍ＝３０）及びｎｅｗＲＮＰO（ｍ＝３０）の経口投与による血中濃度の時間変化
【図１７】ｎｅｗＲＮＰN（ｍ＝１３）経口投与に対するプロトロンビン時間
【図１８】ｎｅｗＲＮＰN（ｍ＝１３）経口投与に対するスーパーオキシドディスムターゼ（ＳＯＤ）産生量
【図１９】ｎｅｗＲＮＰN（ｍ＝１３）経口投与に対するアルブミン産生量
【図２０】ｎｅｗＲＮＰN（ｍ＝１３）経口投与に対するアスパラギン酸アミノトランスフェラーゼ（ＡＳＴ）産生量
【図２１】ｎｅｗＲＮＰN（ｍ＝１３）経口投与に対するアラニントランスアミナーゼ（ＡＬＴ）産生量
【図２２】ｎｅｗＲＮＰN（ｍ＝１３）経口投与に対するアルカリフォスファターゼ（ＡＬＰ）産生量
【図２３】ｎｅｗＲＮＰN、ｎｅｗＲＮＰOの静脈注射に対する血中濃度変化
【図２４】ＣＨ3Ｏ−（ＣＨ2ＣＨ2Ｏ）nＣＨ2ＰｈＣＨ2（ＣＨ2ＣＨ（ＰｈＣＨ2Ｐ（＝Ｏ）（ＯＣＨ2ＣＨ3）2）mＳＣ（＝Ｓ）Ｐｈ（９）のプロトン核磁気共鳴スペクトル（1Ｈ−ＮＭＲ）
【図２５】ＣＨ3Ｏ−（ＣＨ2ＣＨ2Ｏ）nＣＨ2ＰｈＣＨ2（ＣＨ2ＣＨ（ＰｈＣＨ2Ｐ（＝Ｏ）（ＯＨ）2）mＳＣ（＝Ｓ）Ｐｈ（１０）のプロトン核磁気共鳴スペクトル（1Ｈ−ＮＭＲ）
【図２６】実施例１で得られたブロック共重合体（１）のＧＰＣチャート
【図２７】４，４，５，５−テトラメチル−１，３，２−ジオキサボラノフェニルメトキシ−（ＣＨ２ＣＨ２Ｏ）ｎＯＨ（Ｐｒｅ）のサイズ分画クロマトグラム（ＳＥＣ）
【図２８】４，４，５，５−テトラメチル−１，３，２−ジオキサボラノフェニルメトキシ−（ＣＨ２ＣＨ２Ｏ）ｎＯＨ（Ｐｒｅ）のプロトン核磁気共鳴スペックトラム（１Ｈ−ＮＭＲ）
【図２９】４，４，５，５−テトラメチル−１，３，２−ジオキサボラノフェニルメトキシ−（ＣＨ２ＣＨ２Ｏ）ｎＯＨ（Ｐｒｅ）のカーボン核磁気共鳴スペックトラム（１3Ｃ−ＮＭＲ）
【実施例】
【００３７】
以下、本発明について、より具体的に説明する。【００３８】
実施例１：ＣＨ3Ｏ−（ＣＨ2ＣＨ2Ｏ）nＣＨ2ＰｈＣＨ2Ｃｌ（１）の合成
（なお、式中：Ｐｈはベンゼン環を表す）
５００ｍＬフラスコ中に市販の片末端メトキシ、他末端水酸基を有するポリエチレングリコール（ＣＨ3Ｏ−（ＣＨ2ＣＨ2Ｏ）nＨ、分子量５，０００、Ｆｌｕｋａ）を５０ｇ、テトラヒドロフラン２００ｍＬ、市販のブチルリチウムを１０ｍＬ（１．６Ｍ、ヘキサン溶液）加えた後、ａ，ａ’−ジクロロ−ｐ−キシリレン（ＣｌＣＨ2ＰｈＣＨ2Ｃｌ）を２５ｇ加え、６０℃、２４時間反応させた。反応混合液を５００ｍＬの冷２−プロパノールに沈殿させ、遠心分離（４℃、９０００ｒｐｍ、２分）後、減圧乾燥した。得られた（１）のサイズ分画クロマトグラム、ＮＭＲおよびＭＡＬＤＩ−ＴＯＦ型質量スペクトルをそれぞれ図１、２、３に示す。収量５０ｇ、収率９７％。また、ゲル浸透クロマトグラフ（ＧＰＣ）を図２６に示す。【００３９】
実施例２：ＣＨ3Ｏ−（ＣＨ2ＣＨ2Ｏ）nＣＨ2ＰｈＣＨ2Ｂｒ（２）の合成
ａ，ａ’−ジクロロ−ｐ−キシリレンの代わりにａ，ａ’−ジブロモ−ｐ−キシリレン（ＢｒＣＨ2ＰｈＣＨ2Ｂｒ）を用いた以外は実施例１と同様に合成した。得られた（２）のサイズ分画クロマトグラム、ＮＭＲおよびＭＡＬＤＩ−ＴＯＦ型質量スペクトルをそれぞれ図４、５、６に示す。収量５０ｇ、収率９７％【００４０】
実施例３：（ＣＨ3ＣＨ2Ｏ）2ＣＨＣＨ2ＣＨ2Ｏ−（ＣＨ2ＣＨ2Ｏ）nＣＨ2ＰｈＣＨ2Ｃｌ（３）の合成
５００ｍＬフラスコ中にＴＨＦ１００ｍＬ、市販の１，１−ジエトキシプロパノールを（０．９ｇ，６ｍｍｏｌ）、カリウムナフタレン（１２ｍＬ，０．５Ｍ）を加え、カリウム３，３−ジエトキシプロパノキシドを生成せしめた後、エチレンオキシド２０ｇ（０．４５ｍｏｌ）を加えて室温、２日間重合させた。重合後、ａ，ａ’−ジクロロ−ｐ−キシリレン（ＣｌＣＨ2ＰｈＣＨ2Ｃｌ）を２５ｇ加え、６０℃、２４時間反応させた。反応混合液を５００ｍＬの冷２−プロパノールに沈殿させ、遠心分離（４℃、９０００ｒｐｍ、２分）後、減圧乾燥した。得られた（３）のＮＭＲを図７に示す。収量２０ｇ、収率９５％。【００４１】
実施例４：ＣＨ3Ｏ−（ＣＨ2ＣＨ2Ｏ）nＣＨ2ＰｈＣＨ2ＳＣ（＝Ｓ）Ｐｈ（４）の合成
１００ｍＬフラスコにＴＨＦ５０ｍＬ、市販の二硫化炭素５ｍＬおよび臭化フェニルマグネシウム１０ｍＬ（３Ｍ  ＴＨＦ溶液）を加え、ジチオ安息香酸ブロモマグネシウム（ＰｈＣ（＝Ｓ）ＳＭｇＢｒ）を作製させる。別途５００ｍＬフラスコ中に実施例１で合成した（１）５０ｇ、ＴＨＦ２００ｍＬを加え、上で作製したジチオ安息香酸ブロモマグネシウムのＴＨＦ溶液を加え、４０℃、２４時間反応させた。反応混合液を５００ｍＬの冷２−プロパノールに沈殿させ、遠心分離（４℃、９０００ｒｐｍ、２分）後、減圧乾燥した。得られた（４）のＮＭＲおよびＭＡＬＤＩ−ＴＯＦ型質量スペクトルをそれぞれ図８、９に示す。収量５０ｇ、収率９７％。【００４２】
実施例５：（ＣＨ3ＣＨ2Ｏ）2ＣＨＣＨ2ＣＨ2Ｏ−（ＣＨ2ＣＨ2Ｏ）nＣＨ2ＰｈＣＨ2ＳＣ（＝Ｓ）Ｐｈ（５）の合成
（１）に代えて（３）を２０ｇ使った以外実施例４と同様の方法で（５）の合成を行った。得られた（５）のＮＭＲを図１０に示す。収量２０ｇ、収率９７％。【００４３】
実施例６：ＣＨ3Ｏ−（ＣＨ2ＣＨ2Ｏ）nＣＨ2ＰｈＣＨ2（ＣＨ2ＣＨ（ＰｈＣＨ2Ｃｌ））mＳＣ（＝Ｓ）Ｐｈ（６）の合成
５００ｍＬフラスコに（４）を２０ｇ、アゾビスイソブチロニトリル（ＡＩＢＮ）１２０ｍｇ、ｍ，ｐ−クロロメチルスチレン（ＣＭＳ）６０ｍＬ、トルエン２００ｍＬを加え、窒素ガスを３分間フローした後、７０℃で１２時間重合を行った。反応混合液を５００ｍＬの冷２−プロパノールに沈殿させ、遠心分離（４℃、９０００ｒｐｍ、２分）後、減圧乾燥した。得られた（６）のＮＭＲを図１１に示す。収量４０ｇ。ＰＣＭＳセグメントの重合度ｍ＝３０【００４４】
実施例７：ＣＨ3Ｏ−（ＣＨ2ＣＨ2Ｏ）nＣＨ2ＰｈＣＨ2（ＣＨ2ＣＨ（ＰｈＣＨ2Ｃｌ））mＳＣ（＝Ｓ）Ｐｈ（６）の合成（その２）
ＣＭＳを３０ｍＬ使用した以外実施例６と同様に方法で合成を行った。収量３２ｇ。ＰＣＭＳセグメントの重合度ｍ＝１３【００４５】
実施例８：ＣＨ3Ｏ−（ＣＨ2ＣＨ2Ｏ）nＣＨ2ＰｈＣＨ2（ＣＨ2ＣＨ（ＰｈＣＨ2Ｃｌ））mＳＣ（＝Ｓ）Ｐｈ（６）の合成（その３）
ＣＭＳを１２０ｍＬ使用した以外実施例６と同様に方法で合成を行った。収量５０ｇ。ＰＣＭＳセグメントの重合度ｍ＝４２【００４６】
実施例９：ＣＨ3Ｏ−（ＣＨ2ＣＨ2Ｏ）nＣＨ2ＰｈＣＨ2（ＣＨ2ＣＨ（ＰｈＣＨ2ＮＨ−ＴＥＭＰＯ））mＳＣ（＝Ｓ）Ｐｈ（７）の合成（ＴＥＭＰＯは２，２，６，６−テトラメチルピペリジン−１−オキシルを表す）
５００ｍＬフラスコ中、実施例６で合成した（６）を１０ｇ、ジメチルフォルムアミド（ＤＭＦ）を１００ｍＬ、４−アミン−ＴＥＭＰＯを２０ｇ加え、２日間室温で反応させた。反応混合液を５００ｍＬの冷２−プロパノールに沈殿させ、遠心分離（４℃、９０００ｒｐｍ、２分）後、減圧乾燥した。得られた（７）のＮＭＲを図１２に示す。収量１０ｇ。ＴＥＭＰＯ置換度８０％【００４７】
実施例１０：ＣＨ3Ｏ−（ＣＨ2ＣＨ2Ｏ）nＣＨ2ＰｈＣＨ2（ＣＨ2ＣＨ（ＰｈＣＨ2ＮＨ−ＴＥＭＰＯ））mＳＣ（＝Ｓ）Ｐｈ（７）の合成（その２）
実施例６で合成した（６）の代わりに実施例７で合成した（６）を用いた以外、実施例９と同様の方法で合成した。収量１０ｇ。ＴＥＭＰＯ置換度８０％【００４８】
実施例１１：ＣＨ3Ｏ−（ＣＨ2ＣＨ2Ｏ）nＣＨ2ＰｈＣＨ2（ＣＨ2ＣＨ（ＰｈＣＨ2ＮＨ−ＴＥＭＰＯ））mＳＣ（＝Ｓ）Ｐｈ（７）の合成（その３）
実施例６で合成した（６）の代わりに実施例８で合成した（６）を用いた以外、実施例９と同様の方法で合成した。収量１０ｇ。ＴＥＭＰＯ置換度８０％【００４９】
実施例１２：ＣＨ3Ｏ−（ＣＨ2ＣＨ2Ｏ）nＣＨ2ＰｈＣＨ2（ＣＨ2ＣＨ（ＰｈＣＨ2Ｏ−ＴＥＭＰＯ））mＳＣ（＝Ｓ）Ｐｈ（８）の合成
２００ｍＬフラスコに５０ｍＬのＴＨＦ、４−日ドロキシＴＥＭＰＯを１０ｇおよびブチルリチウム４０ｍＬを加えて攪拌し、ＬｉＯ−ＴＥＭＰＯを調製した。５００ｍＬフラスコ中、実施例６で合成した（６）を１０ｇ、ジメチルフォルムアミド（ＤＭＦ）を１００ｍＬ、上で調製したＬｉＯ−ＴＥＭＰＯ溶液を加え、２日間室温で反応させた。反応混合液を５００ｍＬの冷２−プロパノールに沈殿させ、遠心分離（４℃、９０００ｒｐｍ、２分）後、減圧乾燥した。得られた（８）のＮＭＲを図１３に示す。収量１０ｇ。ＴＥＭＰＯ置換度８０％【００５０】
実施例１３：ＣＨ3Ｏ−（ＣＨ2ＣＨ2Ｏ）nＣＨ2ＰｈＣＨ2（ＣＨ2ＣＨ（ＰｈＣＨ2Ｏ−ＴＥＭＰＯ））mＳＣ（＝Ｓ）Ｐｈ（８）の合成（その２）
実施例６で合成した（６）の代わりに実施例７で合成した（６）を用いた以外、実施例１１と同様の方法で合成した。収量１０ｇ。ＴＥＭＰＯ置換度８０％【００５１】
実施例１４：ＣＨ3Ｏ−（ＣＨ2ＣＨ2Ｏ）nＣＨ2ＰｈＣＨ2（ＣＨ2ＣＨ（ＰｈＣＨ2Ｏ−ＴＥＭＰＯ））mＳＣ（＝Ｓ）Ｐｈ（８）の合成（その３）
実施例６で合成した（６）の代わりに実施例１１で合成した（６）を用いた以外、実施例１１と全く同様の方法で合成した。収量１０ｇ。ＴＥＭＰＯ置換度８０％【００５２】
実施例１５：ｐＨ低下にしたがって崩壊するレドックスナノ粒子ｎｅｗＲＮＰNの調製（その１）
ガラス容器に実施例９で合成した（７）を１０ｇ取り、４００ｍＬのメタノールに溶解させ、分画分子量３，０００のホローファイバー型透析モジュール（ｍＰＥＳ  Ｍｉｄｉｋｒｏｓ（登録商標）Ｍｏｄｕｌｅｓ  ３ｋＤ  ＩＣ  ０．５ｍｍ  Ｄ０６−Ｅ００３−０５−Ｎ）で１０Ｌの水に対して透析した（２５ｍｇ／ｍＬ）。得られた粒子溶液の光散乱スペクトルおよび電子スピン共鳴をそれぞれ図１４、１５に示す。【００５３】
実施例１６：ｐＨ低下で崩壊するレドックスナノ粒子ｎｅｗＲＮＰNの調製（その２）
実施例９で合成した（７）を用いる代わりに実施例１０で合成した（７）を用いる以外実施例１５と同様の方法で調製した。（２５ｍｇ／ｍＬ）【００５４】
実施例１７：ｐＨ低下で崩壊するレドックスナノ粒子ｎｅｗＲＮＰNの調製（その３）
実施例９で合成した（７）を用いる代わりに実施例１１で合成した（７）を用いる以外実施例１５と同様の方法で調製した。（２５ｍｇ／ｍＬ）【００５５】
実施例１８：ｐＨ低下で崩壊しないレドックスナノ粒子ｎｅｗＲＮＰOの調製
（その１）
実施例９で合成した（７）を用いる代わりに実施例１２で合成した（８）を用いる以外実施例１５と同様の方法で調製した。（２５ｍｇ／ｍＬ）【００５６】
実施例１９：ｐＨ低下で崩壊しないレドックスナノ粒子ｎｅｗＲＮＰOの調製
（その２）
実施例９で合成した（７）を用いる代わりに実施例１３で合成した（８）を用いる以外実施例１５と同様の方法で調製した。（２５ｍｇ／ｍＬ）【００５７】
実施例２０：ｐＨ低下で崩壊しないレドックスナノ粒子ｎｅｗＲＮＰOの調製（その３）
実施例９で合成した（７）を用いる代わりに実施例１４で合成した（８）を用いる以外実施例１５と同様の方法で調製した。（２５ｍｇ／ｍＬ）【００５８】
実施例２１：ブランクミセルの調製
実施例６（ｍ＝３０）で合成したＰＥＧ−ｂ−ＰＣＭＳ  １ｇをメタノール１６０ｍＬに溶解させ、分画分子量３，０００のホローファイバー型透析モジュール（ｍＰＥＳ  Ｍｉｄｉｋｒｏｓ（登録商標）Ｍｏｄｕｌｅｓ  ３ｋＤ  ＩＣ  ０．５ｍｍ  Ｄ０６−Ｅ００３−０５−Ｎ）で１０Ｌの水に対して透析した（６．２５ｍｇ／ｍＬ）。【００５９】
実施例２２：ｎｅｗＲＮＰNの経口投与による血中取り込み評価と安全性
実施例９（ｍ＝３０）で作製したｎｅｗＲＮＰNの経口投与による評価を行った。【００６０】
３８ｇ〜４１ｇの１０週齢ＩＧＳマウスを一群５匹（入荷から本実験終了までの期間中、室温２３℃Ｃ（±１℃）、湿度５０％、１２時間明暗サイクルの条件下で飼育を行い、餌および水は自由に摂取させた）で下記のようにｎｅｗＲＮＰNを投与した。
群１：自由水投与
群２：ｎｅｗＲＮＰN水溶液を、ゾンデを用いて胃内に１日１回強制投与した（１日目：１０ｍｇ／ｍＬを１ｍＬ投与、２日目以降：２０ｍｇ／ｍＬを１ｍＬ投与）。
群３：水の代わりに５ｍｇ／ｍＬのｎｅｗＲＮＰN水溶液を摂水瓶にて自由摂取した。
群４：水の代わりに１０ｍｇ／ｍＬのｎｅｗＲＮＰN水溶液を摂水瓶にて自由摂取した。
群５：水の代わりに２０ｍｇ／ｍＬのｎｅｗＲＮＰN水溶液を摂水瓶にて自由摂取した。
群６：水の代わりに２０ｍｇ／ｍＬのｎｅｗＲＮＰO水溶液を摂水瓶にて自由摂取した。【００６１】
群１と群３〜６の摂水量は表１に示すように変わりなかった。【００６２】
【表１】
0006593931.tif 000014
【００６３】
血中への取り込みを電子スピン共鳴スペクトルによって調べたところ、投与群６のｎｅｗＲＮＰOは血中に全く取り込まれないことが確認された。一方、ゾンデで強制投与した群３は４日まで血中濃度が増加し、一定に達した。自由摂水群では濃度依存的に血中濃度が増加する傾向が見られ、１０ｍｇ／ｍＬ以上で６日後に強制投与群と同レベルに達した（図１６参照）。【００６４】
実施例２３：アセトアミノフェン誘起肝毒性に対する効果
実施例１６（ｍ＝１３）で作製したｎｅｗＲＮＰNの経口投与による評価を行った。【００６５】
３８ｇ〜４１ｇの１０週齢ＩＧＳマウスを一群６匹（入荷から本実験終了までの期間中、室温２３℃（±１℃）、湿度５０％、１１２時間明暗サイクルの条件下で飼育を行い、餌および水は自由に摂取させた）で下記のようにｎｅｗＲＮＰNを投与した。
群１：無処理コントロール（この群だけ４匹）
群２：実験開始７日目にアセトアミノフェンを３ｍｇ／ｋｇ経口投与
群３：実施例２１で合成したブランクミセル（６．２５ｍｇ／ｍＬ、１６０ｍｇ／ｋｇ）１ｍＬを１日１回ゾンデによる強制投与を行い、７日目にアセトアミノフェンを３ｍｇ／ｋｇ経口投与した。
群４：実施例１６（ｍ＝１３）で合成したｎｅｗＲＮＰN（６．２５ｍｇ／ｍＬ、１６０ｍｇ／ｋｇ）１ｍＬを１日１回ゾンデによる強制投与を行い、７日目にアセトアミノフェンを３ｍｇ／ｋｇ経口投与した。
群５：４−アミノ−ＴＥＭＰＯ  １７０ｍｇ／ｋｇを１日１回ゾンデによる強制投与を行い、７日目にアセトアミノフェンを３ｍｇ／ｋｇ経口投与した。
群６：アセチルシステイン６００ｍｇ／ｋｇを１日１回ゾンデによる強制投与を行い、７日目にアセトアミノフェンを３ｍｇ／ｋｇ経口投与した。【００６６】
この実験条件でアセトアミノフェン投与前後のマウス生存数を表２に示す。ＩＧＳマウスに対するアセトアミノフェン３ｍｇ／ｋｇでは肝障害効果が強すぎるため、２／３が１日以内に死亡した（群２）。ブランクミセル（群３）、４−アミノ−ＴＥＭＰＯ（群５）およびアセチルシステイン（群６）でも同様の傾向にある。一方ｎｅｗＲＮＰNではすべてのマウスが生存していた（群４）。【００６７】
【表２】
0006593931.tif 000015
【００６８】
肝機能の指標を示すプロトロンビン時間は４−アミノ−ＴＥＭＰＯおよびアセチルシステインでは延長が認められるものの、ｎｅｗＲＮＰNでは対照群と同一レベルであった（図１７）。スーパーオキシドディスムターゼ（ＳＯＤ）産生量を定量した結果、アセトアミノフェン投与群および他の押薬物投与群が著しい低下をしているものの、ｎｅｗＲＮＰN投与群では対照群と同一レベルであった（図１８）。【００６９】
肝機能指標のアルブミン量、ＡＳＴ、ＡＬＴ、ＡＬＰ酵素レベルを測定したところ、低分子４−アミノ−ＴＥＭＰＯは極めて高い毒性を示すのに対し、ｎｅｗＲＮＰNでは極めて低肝毒性を示した（図１９〜２２）。【００７０】
このように本発明のｎｅｗＲＮＰNは肝毒性を示さず、アセトアミノフェン誘起肝障害を抑えることが示された。【００７１】
実施例２４：ｎｅｗＲＮＰNおよびｎｅｗＲＮＰOの血中滞留性
実施例１５〜２０で作製したｎｅｗＲＮＰNおよびｎｅｗＲＮＰOを静脈投与し、血中滞留性評価を行った。３８〜４１ｇの１０週齢ＩＧＳマウスを一群５匹（入荷から本実験終了までの期間中、室温２３℃（±１℃）、湿度５０％、１２示間明暗サイクルの条件下で飼育を行い、餌および水は自由に摂取させた）で下記のようにｎｅｗＲＮＰNおよびｎｅｗＲＮＰO血中滞留性評価を行った。
群１：４−アミノ−ＴＥＭＰＯ（１０ｍｇ／ｍＬを２００μＬ尾静注投与、５０ｍｇ／ｋｇ）
群２：ｎｅｗＲＮＰN（実施例１５（ｍ＝３０）の試料を２５ｍｇ／ｍＬを２００μＬ尾静注投与、１２５ｍｇ／ｋｇ）
群３：ｎｅｗＲＮＰN（実施例１６（ｍ＝１３）の試料を２５ｍｇ／ｍＬを２００μＬ尾静注投与、１２５ｍｇ／ｋｇ）
群４：ｎｅｗＲＮＰN（実施例１７（ｍ＝４２）の試料を５０ｍｇ／ｍＬに濃縮後、２００μＬ尾静注投与、２５０ｍｇ／ｋｇ）
群５：ｎｅｗＲＮＰO（実施例１８（ｍ＝３０）の試料を５０ｍｇ／ｍＬに濃縮後、２５０μＬ尾静注投与、３１２．５ｍｇ／ｋｇ）
群６：ｎｅｗＲＮＰO（実施例１９（ｍ＝１３）の試料を５０ｍｇ／ｍＬに濃縮後、２００μＬ尾静注投与、２５０ｍｇ／ｋｇ）
群７：ｎｅｗＲＮＰO（実施例２０（ｍ＝４２）の試料を５０ｍｇ／ｍＬに濃縮後、２００μＬ尾静注投与、２５０ｍｇ／ｋｇ）【００７２】
投与後５分、１５分、３０分、１時間、４時間、１２時間、２４時間、４８時間、７２時間、９６時間に血液を採取し、遠心分離後上清にフェリシアン化カリウムを加えてＸバンド電子スピン共鳴装置にて定量した。【００７３】
図２３にＲＮＰの血中濃度変化を示す。わかりやすくするため、ＷＯ２００９／１３３６４７試験例４のデータを図２３に加えて比較データとした。図に示されるように、本発明で調製したｎｅｗＲＮＰは旧来型のＲＮＰに比べてＡＢＡ型のブロック共重合体を含まないため、その血中滞留性が極めて向上していることが確認された。特にｎｅｗＲＮＰOでは静脈投与後４日以上も滞留していることが確認された。【００７４】
実施例２５：ＣＨ3Ｏ−（ＣＨ2ＣＨ2Ｏ）nＣＨ2ＰｈＣＨ2（ＣＨ2ＣＨ（ＰｈＣＨ2Ｐ（＝Ｏ）（ＯＣＨ2ＣＨ3）2））mＳＣ（＝Ｓ）Ｐｈ（９）の合成
２００ｍＬフラスコに２０ｍＬのＴＨＦ、亜リン酸ジエチルを１．３ｇおよびブチルリチウム６．５ｍＬ（１０ｍｍｏｌ）を加えて攪拌し、ＬｉＰ（＝Ｏ）（ＯＣＨ2ＣＨ3）2を調製する。５００ｍＬフラスコ中、実施例６で合成した（６）を３ｇ、ジメチルフォルムアミド（ＤＭＦ）を５０ｍＬ、上で調製したＬｉＰ（＝Ｏ）（ＯＣＨ2ＣＨ3）2溶液を加え、２日間室温で反応させた。反応混合液を５００ｍＬの冷２−プロパノールに沈殿させ、遠心分離（４℃Ｃ、９０００ｒｐｍ、２分）後、減圧乾燥した。得られた（９）のＮＭＲを図２４に示す。収量３ｇ。リン酸ジエチル置換度８０％【００７５】
実施例２６：ＣＨ3Ｏ−（ＣＨ2ＣＨ2Ｏ）nＣＨ2ＰｈＣＨ2（ＣＨ2ＣＨ（ＰｈＣＨ2Ｐ（＝Ｏ）（ＯＨ）2））mＳＣ（＝Ｓ）Ｐｈ（１０）の合成
１００ｍＬフラスコに２０ｍＬのＣＨＣｌ3、（９）を２ｇ、臭化トリメチルシリル２ｍを加え、４５℃、２時間反応させた後、クロロホルムを留去し、８０ｍＬのメタノールを加えて１５時間室温で反応させた。溶液を水に対して透析し、減圧乾燥した。得られた（１０）ＮＭＲを図２５に示す。収量１．５ｇ。リン酸ジエチルの加水分解度９０％。
実施例２７： ４，４，５，５−テトラメチル−１，３，２−ジオキサボラノフェニルメトキシ−（ＣＨ2ＣＨ2Ｏ）ｎＯＨ（Ｐｒｅ）の合成
１００ｍＬフラスコ中にＴＨＦ５０ｍＬ、市販の２−（４−ヒドロキシメチルフェニル）−４,４,５,５−テトラメチル−１,３,２−ジオキサボランを１．６７ｇ（７．１ｍｍｏｌ）、カリウムナフタレン（８．０ｍＬ，０．９Ｍ）を加え、２−（４−ヒドロキシメチルフェニル）−４,４,５,５−テトラメチル−１,３,２−ジオキサボランのカリウムアルコラートを生成せしめた後、エチレンオキシド３１ｇ（０．７ｍｏｌ）を加えて室温下、２日間重合させた。重合後、反応混合液を７００ｍＬの冷２−プロパノールに沈殿させ、遠心分離（４℃、９０００ｒｐｍ、２分）後、減圧乾燥した。得られた（Ｐｒｅ）のＳＥＣ、1Ｈ−ＮＭＲおよび13Ｃ−ＮＭＲを、それぞれ図２７、図２８、図２９に示す。収量２８ｇ、収率９０％。
【図１】
0006593931.tif 000021
【図２】
0006593931.tif 000022
【図３】
0006593931.tif 000023
【図４】
0006593931.tif 000024
【図５】
0006593931.tif 000025
【図６】
0006593931.tif 000026
【図７】
0006593931.tif 000027
【図８】
0006593931.tif 000028
【図９】
0006593931.tif 000029
【図１０】
0006593931.tif 000030
【図１１】
0006593931.tif 000031
【図１２】
0006593931.tif 000032
【図１３】
0006593931.tif 000033
【図１４】
0006593931.tif 000034
【図１５】
0006593931.tif 000035
【図１６】
0006593931.tif 000036
【図１７】
0006593931.tif 000037
【図１８】
0006593931.tif 000038
【図１９】
0006593931.tif 000039
【図２０】
0006593931.tif 000040
【図２１】
0006593931.tif 000041
【図２２】
0006593931.tif 000042
【図２３】
0006593931.tif 000043
【図２４】
0006593931.tif 000044
【図２５】
0006593931.tif 000045
【図２６】
0006593931.tif 000046
【図２７】
0006593931.tif 000047
【図２８】
0006593931.tif 000048
【図２９】
0006593931.tif 000049